(57)【要約】【課題】支持体と記録層である弾性体層の間の接着性に優れるとともに可撓性にも優れるフレキソ印刷版原版を提供すること。【解決手段】  支持体１２の面上に接着剤層１４と弾性体層１６を順に有し、弾性体層１６が、パラフィン系可塑剤、ナフテン系可塑剤のうち１以上と、非極性ポリマーと、を含有し、接着剤層１４が、下記（ａ）および（ｂ）の硬化体を含有するフレキソ印刷版原版１０とする。（ａ）分子量が１０００未満であり、溶解度パラメータが１１．０以下であり、（メタ）アクリロイル基に酸素を介して結合される、Ｏ、Ｎ、Ｓを含む構成単位が１以下である（メタ）アクリレート（ｂ）分子量が１０００以上、もしくは、（メタ）アクリロイル基に酸素を介して結合される、Ｏ、Ｎ、Ｓを含む構成単位が２以上である（メタ）アクリレート【選択図】図１
2017114024.tif 000002
【特許請求の範囲】
【請求項１】
支持体の面上に接着剤層と弾性体層を順に有し、
前記弾性体層が、パラフィン系可塑剤、ナフテン系可塑剤のうち１以上と、非極性ポリマーと、を含有し、
前記接着剤層が、下記（ａ）および（ｂ）の硬化体を含有することを特徴とするフレキソ印刷版原版。
（ａ）分子量が１０００未満であり、溶解度パラメータが１１．０以下であり、（メタ）アクリロイル基に酸素を介して結合される、Ｏ、Ｎ、Ｓを含む構成単位が１以下である（メタ）アクリレート
（ｂ）分子量が１０００以上、もしくは、（メタ）アクリロイル基に酸素を介して結合される、Ｏ、Ｎ、Ｓを含む構成単位が２以上である（メタ）アクリレート
【請求項２】
前記（ａ）が、（メタ）アクリロイル基に酸素を介して炭素数３以上の鎖式炭化水素が結合した（メタ）アクリレートであることを特徴とする請求項１に記載のフレキソ印刷版原版。
【請求項３】
前記（ａ）の分子量が、５００以下であることを特徴とする請求項１または２に記載のフレキソ印刷版原版。
【請求項４】
質量比で、前記（ａ）：前記（ｂ）＝２０：８０〜８０：２０の範囲内であることを特徴とする請求項１から３のいずれか１項に記載のフレキソ印刷版原版。
【請求項５】
前記（ａ）が、２〜４官能の（メタ）アクリレートであることを特徴とする請求項１から４のいずれか１項に記載のフレキソ印刷版原版。
【請求項６】
前記（ｂ）が、２官能の（メタ）アクリレートであることを特徴とする請求項１から５のいずれか１項に記載のフレキソ印刷版原版。
【請求項７】
前記弾性体層が、パラフィン系可塑剤と、非極性ポリマーとしてのエチレンプロピレンジエンゴムと、を含有することを特徴とする請求項１から６のいずれか１項に記載のフレキソ印刷版原版。
【発明の詳細な説明】
【技術分野】
【０００１】
本発明は、フレキソ印刷版原版に関し、さらに詳しくは、レーザ彫刻によって凸版を形成する原版として好適なフレキソ印刷版原版に関するものである。
【背景技術】
【０００２】
従来から、印刷版を用いて、包装材やラベル、雑誌等の被刷体に、凸版印刷、凹版印刷、あるいは、平版印刷が行われている。このうち、凸版印刷は、凸版を用いて行われる。この凸版には、材質が柔らかいことから被刷体を選ばず、種々の被刷体に適用可能なフレキソ印刷版がある。
【０００３】
フレキソ印刷版の原版から凸版を形成する方法としては、感光性樹脂層に所定の画像を露光して硬化した部分を浮き彫りにする方法とともに、架橋樹脂層または架橋ゴム層にレーザ彫刻を行って所定の画像を浮き彫りにする方法がある。レーザ彫刻法による凸版形成に用いられるフレキソ印刷版原版としては例えば特許文献１に記載のものなどが挙げられる。特許文献１には、支持体上に所定の光硬化性接着剤を介して樹脂組成物からなる記録層を有するフレキソ印刷版原版が示されている。
【先行技術文献】
【特許文献】
【０００４】
【特許文献１】特許第５４０９４３４号公報
【発明の概要】
【発明が解決しようとする課題】
【０００５】
フレキソ印刷版において、支持体と記録層を接着する接着剤には、接着性と可撓性の両方が求められる。しかし、従来の接着剤では、これらを両立させることができなかった。
【０００６】
本発明が解決しようとする課題は、支持体と記録層である弾性体層の間の接着性に優れるとともに可撓性にも優れるフレキソ印刷版原版を提供することにある。
【課題を解決するための手段】
【０００７】
上記課題を解決するため本発明に係るフレキソ印刷版原版は、支持体の面上に接着剤層と弾性体層を順に有し、前記弾性体層が、パラフィン系可塑剤、ナフテン系可塑剤のうち１以上と、非極性ポリマーと、を含有し、前記接着剤層が、下記（ａ）および（ｂ）の硬化体を含有することを要旨とするものである。
（ａ）分子量が１０００未満であり、溶解度パラメータが１１．０以下であり、（メタ）アクリロイル基に酸素を介して結合される、Ｏ、Ｎ、Ｓを含む構成単位が１以下である（メタ）アクリレート
（ｂ）分子量が１０００以上、もしくは、（メタ）アクリロイル基に酸素を介して結合される、Ｏ、Ｎ、Ｓを含む構成単位が２以上である（メタ）アクリレート
【０００８】
前記（ａ）は、（メタ）アクリロイル基に酸素を介して炭素数３以上の鎖式炭化水素が結合した（メタ）アクリレートであることが好ましい。前記（ａ）の分子量は、５００以下であることが好ましい。質量比で、前記（ａ）：前記（ｂ）＝２０：８０〜８０：２０の範囲内であることが好ましい。前記（ａ）は、２〜４官能の（メタ）アクリレートであることが好ましい。前記（ｂ）は、２官能の（メタ）アクリレートであることが好ましい。前記弾性体層は、パラフィン系可塑剤と、非極性ポリマーとしてのエチレンプロピレンジエンゴムと、を含有することが好ましい。
【発明の効果】
【０００９】
本発明に係るフレキソ印刷版原版によれば、支持体と弾性体層の間の接着性に優れるとともに可撓性にも優れる。
【図面の簡単な説明】
【００１０】
【図１】本発明の一実施形態に係るフレキソ印刷版原版の断面図である。
【発明を実施するための形態】
【００１１】
次に、本発明について詳細に説明する。
【００１２】
図１は、本発明の一実施形態に係るフレキソ印刷版原版の断面図である。図１に示すように、一実施形態に係るフレキソ印刷版原版１０は、支持体１２と、接着剤層１４と、弾性体層１６と、を備える。支持体１２の面上に、接着剤層１４と弾性体層１６とがこの順で積層されている。接着剤層１４は、支持体１２に接して設けられ、弾性体層１６は、接着剤層１４に接して設けられている。接着剤層１４は、支持体１２に弾性体層１６を接着するものである。
【００１３】
支持体１２は、その上に積層される弾性体層１６などの層を支持する。支持体１２としては、特に限定されるものではないが、例えば樹脂製フィルムが挙げられる。樹脂製フィルムとしては、寸法安定性に優れることから、ＰＥＴフィルムなどのポリエステルフィルムが挙げられる。支持体１２の厚さは、特に限定されるものではないが、その上に積層される弾性体層１６などの層を支持するのに十分な強度が得られるなどの観点から、例えば５０〜３００μｍの範囲内とすればよい。また、支持体１２の表面には、活性基を付与する表面処理（プラズマ処理、ＵＶ処理、ＥＢ処理、コロナ処理など）を行ってもよい。
【００１４】
弾性体層１６は、パラフィン系可塑剤、ナフテン系可塑剤のうち１以上と、非極性ポリマーと、を含有する。非極性ポリマーは、弾性体層１６のベースゴムである。非極性ポリマーは、極性基を有していないポリマーである。極性基としては、クロロ基、ニトリル基、カルボキシル基、エポキシ基などが挙げられる。一方、極性基を有する極性ゴムとしては、ヒドリンゴム、ニトリルゴム（ＮＢＲ）、ウレタンゴム（Ｕ）、アクリルゴム（アクリル酸エステルと２−クロロエチルビニルエーテルとの共重合体、ＡＣＭ）、クロロプレンゴム（ＣＲ）、エポキシ化天然ゴム（ＥＮＲ）などが挙げられる。
【００１５】
非極性ポリマーとしては、ポリブタジエン（ＢＲ）、ポリイソプレン（ＩＲ）、スチレン−ブタジエンランダム共重合体（ＳＢＲ）、スチレン−ブタジエンブロック共重合体（ＳＢＳ）、スチレン−イソプレンブロック共重合体（ＳＩＳ）、エチレン−プロピレン−ジエン共重合体（ＥＰＤＭ）、ブチルゴム（ＩＩＲ）、これらの部分水添物などが挙げられる。ポリブタジエン（ＢＲ）としては、１，２−ポリブタジエン（１，２−ＢＲ）、１，４−ポリブタジエン（１，４−ＢＲ）が挙げられる。１，２−ポリブタジエンは、シンジオタクチック１，２−ポリブタジエンである。非極性ポリマーは、これらのうちの１種を単独で用いてもよいし、２種以上を組み合わせて用いてもよい。これらのうちでは、耐インキ性に優れる（インキによる膨潤が抑えられる）ことから、エチレン−プロピレン−ジエン共重合体（ＥＰＤＭ）、ポリブタジエン（ＢＲ）、ブチルゴム（ＩＩＲ）の１種または２種以上を含むことが好ましい。特に、エチレン−プロピレン−ジエン共重合体（ＥＰＤＭ）を含むことが好ましい。非極性ポリマーとしてエチレン−プロピレン−ジエン共重合体（ＥＰＤＭ）を含む場合には、その含有量は、非極性ポリマーを含むポリマー全体に対し、５０〜１００質量％の範囲内であることが好ましい。より好ましくは、７５〜９５質量％の範囲内である。
【００１６】
パラフィン系可塑剤やナフテン系可塑剤は、軟化や加工などの目的でゴム材料に配合されるオイルであるとともに、パラフィン系可塑剤やナフテン系可塑剤は、（ａ）成分を硬化後の弾性体層１６へ浸み込み易くすることができ、これによって光硬化時の接着強度が向上すると推察される。
【００１７】
パラフィン系可塑剤、ナフテン系可塑剤のうちの１以上の含有量は、特に限定されるものではないが、加工性や取り扱い性などの観点から、非極性ポリマー１００質量部に対し１〜１００質量部の範囲内であることが好ましい。より好ましくは５〜５０の範囲内である。
【００１８】
弾性体層１６は、レーザ彫刻を容易にするためのエネルギー吸収体として、赤外線吸収物質を含有しているとよい。赤外線吸収物質としては、カーボンブラック、グラファイト、合成グラファイト、フラーレン等のカーボンなどが挙げられる。カーボンブラックとしては、ファーネスブラック、チャネルブラック、アセチレンブラック、サーマルブラックなどが挙げられる。ファーネスブラックとしては、オイルファーネス、ガスファーネス、ガスブラックなどが挙げられる。赤外線吸収物質の含有量は、特に限定されるものではないが、非極性ポリマー１００質量部に対し５〜４０質量部の範囲内であることが好ましい。より好ましくは１０〜２５質量部の範囲内である。
【００１９】
レーザ彫刻を行う場合、赤外線吸収物質は、粒子径がレーザ光のスポット径サイズよりも小さいものとするとよい。これにより、赤外線吸収物質の周囲に存在する有機物の燃焼幅をレーザ光のスポット径サイズにできる。また、粒子径を小さくすることで、レーザエネルギーの吸収ロスを小さくし、レーザエネルギー深度を深くまで届くようにできる。このようにして、所望のレリーフ画像に対する凹凸形状の精度を向上させる。したがって、赤外線吸収物質の粒子径は５００ｎｍ以下にするとよい。赤外線吸収物質の粒子径は、レーザードップラー法（動的・電気泳動光散乱法）により測定することができる。この測定には、例えば大塚電子社製「ＥＬＳＺ−１０００ＺＳ」などを用いることができる。粒子径は、算術平均径で示される。
【００２０】
弾性体層１６の厚みは、特に限定されるものではないが、生産性の観点から０．５〜５ｍｍの範囲内であることが好ましい。
【００２１】
接着剤層１４は、接着剤成分を含有する。接着剤成分としては、（メタ）アクリレートが用いられる。（メタ）アクリレートは、アクリレートまたはメタクリレートを表す。接着剤層は、下記（ａ）および（ｂ）の硬化体を含有する。
（ａ）分子量が１０００未満であり、溶解度パラメータが１１．０以下であり、（メタ）アクリロイル基に酸素を介して結合される、Ｏ、Ｎ、Ｓを含む構成単位が１以下である（メタ）アクリレート
（ｂ）分子量が１０００以上、もしくは、（メタ）アクリロイル基に酸素を介して結合される、Ｏ、Ｎ、Ｓを含む構成単位が２以上である（メタ）アクリレート
【００２２】
上記（ａ）の（メタ）アクリレートは、溶解度パラメータ（ＳＰ値）が１１．０以下であり、（メタ）アクリロイル基に酸素を介して結合される、Ｏ、Ｎ、Ｓを含む構成単位が１以下であることにより、弾性体層１６の非極性ポリマーとの親和性に優れ、弾性体層１６に対する濡れ性に優れると推察される。そして、分子量１０００未満と低分子量であることにより、非極性ポリマーを含む弾性体層１６の内部によく浸み込むと推察される。弾性体層１６の内部に浸み込んだ（ａ）の（メタ）アクリレートは、弾性体層１６の内部で硬化、反応する。これにより、弾性体層１６との優れた接着効果が得られる。
【００２３】
上記（ａ）の（メタ）アクリレートは、弾性体層１６の非極性ポリマーとの親和性により優れるなどの観点から、溶解度パラメータ（ＳＰ値）は、より好ましくは１０．６以下、さらに好ましくは１０．４以下である。また、弾性体層１６の非極性ポリマーとの親和性により優れるなどの観点から、溶解度パラメータ（ＳＰ値）は、より好ましくは９．０以上、さらに好ましくは９．２以上である。上記（ａ）の（メタ）アクリレートは、非極性ポリマーを含む弾性体層１６の内部により浸み込みやすくするなどの観点から、より低分子量であることが好ましい。具体的には、分子量４８０以下であることが好ましい。さらに好ましくは分子量４６６以下である。上記（ａ）の（メタ）アクリレートは、架橋するとともに硬くなりすぎて可撓性が低下するのを抑えるなどの観点から、２〜４官能の（メタ）アクリレートであることが好ましい。上記（ａ）の（メタ）アクリレートは、弾性体層１６の非極性ポリマーとの親和性により優れるなどの観点から、（メタ）アクリロイル基に酸素を介して炭素数３以上の鎖式炭化水素が結合した（メタ）アクリレートであることが好ましいが、（メタ）アクリロイル基に窒素を介して炭素数３以上の鎖式炭化水素が結合したものを用いても良い。
【００２４】
上記（ａ）のアクリレートとしては、具体的には、プロパンジオールジアクリレート、ブタンジオールジアクリレート、ヘキサンジオールジアクリレート、ノナンジオールジアクリレート、デカンジオールジアクリレート、ジトリメチロールプロパンテトラアクリレート、ペンタエリスリトールテトラアクリレート、トリメチロールプロパントリアクリレートなどが挙げられる。これらのうちでは、硬化時の可撓性および接着性などの観点から、ブタンジオールジアクリレート、ヘキサンジオールジアクリレート、ノナンジオールジアクリレート、デカンジオールジアクリレートがより好ましい。
【００２５】
上記（ａ）のメタクリレートとしては、具体的には、プロパンジオールジメタクリレート、ブタンジオールジメタクリレート、ヘキサンジオールジメタクリレート、ノナンジオールジメタクリレート、デカンジオールジメタクリレート、トリメチロールプロパントリメタクリレート、ペンタエリスリトールテトラメタクリレート、ジトリメチロールプロパンテトラメタクリレートなどが挙げられる。これらのうちでは、硬化時の可撓性および接着性などの観点から、ブタンジオールジメタアクリレート、ヘキサンジオールジメタアクリレート、ノナンジオールジメタアクリレート、デカンジオールジアクリレートがより好ましい。
【００２６】
上記（ｂ）の（メタ）アクリレートは、分子量が１０００以上と比較的高分子量であることにより、分子間距離が長く、硬化後でも柔軟性が確保される。また、（メタ）アクリロイル基に酸素を介して結合される、Ｏ、Ｎ、Ｓを含む構成単位は、分子間で水素結合が可能である。この構成単位が２以上であることにより、靱性が向上すると推察される。これらの因子により、可撓性が向上し、接着剤層１４に曲げの力が作用したときにも割れが抑えられる。また、上記（ｂ）の（メタ）アクリレートの分子量が１０００以上と比較的高分子量であることにより、ラミネート塗工時の塗工性、厚み制御性が良好になる。上記（ｂ）の（メタ）アクリレートの分子量は、より好ましくは１１００以上である。上記（ｂ）の（メタ）アクリレートは、架橋するとともに硬くなりすぎて可撓性が低下するのを抑えるなどの観点から、２官能の（メタ）アクリレートであることが好ましい。
【００２７】
（メタ）アクリロイル基に酸素を介して結合される、Ｏ、Ｎ、Ｓを含む構成単位としては、エステル基、エーテル基、ウレタン基などが挙げられる。これらのうちでは、硬化時の可撓性などの観点から、エーテル基、ウレタン基などが特に好ましい。
【００２８】
上記（ｂ）の（メタ）アクリレートとしては、具体的には、ポリブタジエン末端アクリレート、ポリブタジエン末端メタクリレート、ウレタンアクリレート、ウレタンメタクリレート、エチレングリコールアクリレート、エチレングリコールメタクリレート、プロピレングリコールアクリレート、プロピレングリコールメタアクリレート、テトラメチレングリコールアクリレート、テトラメチレングリコールメタアクリレートなどが挙げられる。ウレタン（メタ）アクリレートとしては、ポリエステル系ウレタン（メタ）アクリレート、ポリエーテル系ウレタン（メタ）アクリレートなどが挙げられる。これらのうちでは、硬化時の可撓性などの観点から、ポリエステル系ウレタン（メタ）アクリレート、ポリエーテル系（メタ）アクリレートがより好ましい。
【００２９】
上記（ａ）の（メタ）アクリレートと上記（ｂ）の（メタ）アクリレートの質量比は、（ａ）：（ｂ）＝２０：８０〜８０：２０の範囲内であることが好ましい。これにより、弾性体層１６との優れた接着効果と、接着剤層１４の割れ防止効果と、のバランスに優れる。より好ましくは（ａ）：（ｂ）＝２５：７５〜７５：２５、さらに好ましくは（ａ）：（ｂ）＝３０：７０〜７０：３０の範囲内である。
【００３０】
接着剤層１４の厚みは、特に限定されるものではないが、光透過性および密着性に優れるなどの観点から１〜１００μｍの範囲内であることが好ましい。
【００３１】
フレキソ印刷版原版１０は、例えば支持体１２の面上に接着剤層用組成物を塗工し、弾性体層用組成物を成形・架橋し、接着剤層用組成物を介して支持体１２の面に弾性体層用組成物の架橋体を貼り合わせ、接着剤層用組成物を硬化することにより、製造することができる。この際、接着剤層用組成物における上記（ａ）の（メタ）アクリレートが架橋後の弾性体層用組成物に浸み込むことで、接着剤層用組成物を硬化したときに架橋後の弾性体層用組成物の内部で硬化、反応するため、弾性体層１６との接着効果が得られる。この接着効果は、弾性体層１６が非極性ポリマーとパラフィン系可塑剤、ナフテン系可塑剤のうち１以上と、を含有する場合において得られる。弾性体層１６がパラフィン系可塑剤、ナフテン系可塑剤のうちの１以上を含有しない場合には、この接着効果は得られない。また、接着剤層用組成物には上記（ｂ）の（メタ）アクリレートが含まれているため、接着剤層１４の柔軟性に優れ、接着剤層１４の割れが防止される。以上により、支持体１２と弾性体層１６の間の接着性に優れるとともに可撓性にも優れる。また、接着剤層用組成物には上記（ｂ）の（メタ）アクリレートが含まれているため、接着剤層用組成物の塗工性、厚み制御性が良好になる。
【００３２】
接着剤層用組成物は、上記（ａ）の（メタ）アクリレート、上記（ｂ）の（メタ）アクリレート、光重合開始剤、必要に応じて配合される添加剤を含有する組成物から構成される。
【００３３】
弾性体層用組成物は、未架橋の非極性ポリマー、架橋剤、パラフィン系可塑剤、ナフテン系可塑剤のうちの１以上、必要に応じて配合される添加剤を含有する組成物から構成される。
【００３４】
架橋剤は、未架橋の非極性ポリマーを架橋する架橋剤である。架橋剤としては、硫黄、過酸化物、ヒドロシリル化合物、チオウレアなどが挙げられる。これらのうちでは、架橋密度などの観点から、過酸化物が好ましい。
【００３５】
過酸化物は、特に限定されるものではない。熱的安定性と熱的分解性のバランスを考慮して適宜選択すればよい。過酸化物としては、具体的には、例えば、ジ−ｎ−プロピルパーオキシジカーボネート、ジ−ｓｅｃ−ブチルパーオキシジカーボネート、ビス（２−エチルヘキシル）パーオキシジカーボネート、ｔｅｒｔ−ブチルパーオキシネオデカノエート、ｔｅｒｔ−ブチルパーオキシネオヘプタネート、ビス（３，５，５−トリメチル−１−オキソヘキシル）ペルオキシド、１，１，３，３−テトラメチルブチルパーオキシ−２−エチルヘキサノエート、ｔｅｒｔ−ヘキシルパーオキシ−２−エチルヘキサネート、ｔｅｒｔ−ブチルパーオキシ−２−エチルヘキサネート、ジベンゾイルパーオキサイド、１，１−ジ（ｔｅｒｔ−ブチルパーオキシ）−２−メチルシクロヘキサン、１，１−ジ（ｔｅｒｔ−ブチルパーオキシ）シクロヘキサン、ｔｅｒｔ−ヘキシルパーオキシイソプロピルモノカーボネート、ｔｅｒｔ−ブチルパーオキシラウレート、ｔｅｒｔ−ブチルパーオキシイソプロピルモノカーボネート、ｔｅｒｔ−ヘキシルパーオキシベンゾエート、ｔｅｒｔ−ブチルパーオキシアセテート、ｎ−ブチル−４,４−ジ（ｔｅｒｔ−ブチルパーオキシ）バレレート、ジ（２−ｔｅｒｔ−ブチルパーオキシイソプロピル）ベンゾエート、ジクミルパーオキサイド、２，５−ジメチル−２,５−ジ（ｔｅｒｔ−ブチルパーオキシ）ヘキサン、ｔｅｒｔ−ブチルクミルパーオキサイド、ジ-ｔｅｒｔ−ブチルパーオキサイド、２，５−ジメチル−２,５−ジ（ｔｅｒｔ−ブチルパーオキシ）ヘキサン−３、ジイソプロピルベンゼンハイドロパーオキサイド、１，１，３，３−テトラメチルブチルハイドロパーオキサイド、クメンハイドロパーオキサイド、ｔｅｒｔ−ブチルハイドロパーオキサイドなどが挙げられる。過酸化物の含有量は、特に限定されるものではないが、未架橋の非極性ポリマー１００質量部に対して０．１〜１０質量部などであればよい。
【００３６】
添加剤としては、加工助剤、充填材、共架橋剤、老化防止剤などが挙げられる。加工助剤としては、脂肪酸亜鉛、脂肪酸エステル、オルガノシリコーンなどが挙げられる。充填材としては、炭酸カルシウム、シリカ、クレーなどが挙げられる。
【００３７】
老化防止剤の種類は特に限定されるものではなく、アミン系、フェノール系、ベンゾイミダゾール系、ジチオカルバミン酸ニッケル系、リン酸系、有機チオ酸系などが挙げられる。貯蔵安定性やブリードなどの観点からポリマー成分１００質量部に対し０．１〜５質量部の範囲内であることが好ましい。
【００３８】
得られたフレキソ印刷版原版１０は、弾性体層１６にレーザ彫刻を行うことによりレリーフ像が形成される。レーザ彫刻後の表面には彫刻カスが付着するため、水等の洗浄液を用いて彫刻カスを洗い流した後、乾燥するなどの処理を行うとよい。これにより、所定のレリーフ像を有するフレキソ印刷版が得られる。
【００３９】
レーザ彫刻の際に用いるレーザとしては、特に限定されるものではなく、公知のレーザを用いることができる。レーザとしては、炭酸ガスレーザ、半導体レーザ、ＹＡＧレーザなどが挙げられる。
【実施例】
【００４０】
以下に本発明を実施例により具体的に説明するが、本発明はこれらによって限定されるものではない。
【００４１】
＜接着剤層用組成物の調製＞
表２〜４に記載の配合組成（質量部）となるように各成分を混合することにより、接着剤層用組成物を調製した。接着剤層用組成物の（メタ）アクリレートは表１の通りである。
・光重合開始剤：チバ・ジャパン社製「ＩＲＧＡＣＵＲＡ１１７３」
【００４２】
【表１】
2017114024.tif 000003
【００４３】
＜弾性体層用組成物の調製＞
表２〜４に記載の配合組成（質量部）となるように各成分を配合し、１００℃にてニーダー中で混練することにより弾性体層用組成物を調製した。
【００４４】
弾性体層用組成物の各成分は以下の通りである。
・非極性ポリマー：住友化学社製「エスプレン３０５」
・パラフィン系可塑剤：出光興産社製「ダイアナプロセスオイルＰＷ−３８０」
・ナフテン系可塑剤：出光興産社製「ダイアナプロセスオイルＮＭ−３００」
・エステル系可塑剤：ＡＤＥＫＡ社製「アデカサイザーＲＳ１０７」
・過酸化物：日油社製「パーブチルＰ」
【００４５】
＜弾性体層の作製＞
上記記載の弾性体層組成物の各成分を混練りし、弾性体層用組成物を１８０℃のプレスで３分間加熱架橋処理を行うことにより弾性体層を作製した。
＜フレキソ印刷版原版の作製＞
支持体として１２５μｍ厚の東洋紡社製コスモシャインＡ−４３００を用い、この支持体の面上に接着剤層用組成物を厚み７０μｍで塗工した。次いで、支持体に形成された接着剤層用組成物の面上に作製した弾性体層をハンドラミネートし、接着剤層用組成物を紫外線で硬化させ、フレキソ印刷版原版を作製した。
【００４６】
作製したフレキソ印刷版原版について、接着性および屈曲時の割れ（可撓性）を評価した。評価方法および評価基準を以下に示す。接着剤層用組成物の配合組成、弾性体層用組成物の配合組成および評価結果を表２〜４に示す。
【００４７】
＜接着性＞
フレキソ印刷版原版を幅２ｃｍ×長さ１０ｃｍの形状で打ち抜き、短冊サンプルを作製し、長さ方向に対して端部から１ｃｍ剥した短冊状サンプルを作製し、日本電産シンポ社製「ＦＧＳ−ＴＶ  １００Ｎタイプ」を用いて垂直方向に剥離した。その時の剥離距離６〜８ｃｍにおける接着強さＭｉｎ値が３Ｎ／ｃｍ未満を接着性に劣る「×」、３Ｎ／ｃｍ以上を接着性に優れる「〇」とした。
【００４８】
＜屈曲時の割れ（可撓性）＞
フレキソ印刷版原版を幅２ｃｍ×長さ１０ｃｍの形状で打ち抜き、短冊サンプルを作製し、長さ方向に対して支点から２ｃｍの位置が重なるように屈曲した。屈曲を解放した時に屈曲箇所にヒビもしくは割れが発生しているものを劣る「×」、発生していないものを優れる「〇」とした。
【００４９】
【表２】
2017114024.tif 000004
【００５０】
【表３】
2017114024.tif 000005
【００５１】
【表４】
2017114024.tif 000006
【００５２】
表２から、接着剤層用組成物において、分子量が１０００未満であり、溶解度パラメータが１１．０以下であり、（メタ）アクリロイル基に酸素を介して結合される、Ｏ、Ｎ、Ｓを含む構成単位が１以下である（メタ）アクリレートを含有することで、パラフィン系可塑剤と非極性ポリマーとを含有する弾性体層に対する接着性に優れることがわかる。比較例１、２では、（メタ）アクリレートの分子量が大きすぎるため、弾性体層に対する接着性に劣る。また、比較例２〜４では、（メタ）アクリレートが、（メタ）アクリロイル基に酸素を介して結合される、Ｏ、Ｎ、Ｓを含む構成単位が２以上であるため、弾性体層に対する接着性に劣る。
【００５３】
表３から、弾性体層において、非極性ポリマーに対しパラフィン系可塑剤、ナフテン系可塑剤のうち１以上を含むことで、接着性に優れることがわかる。
【００５４】
表４から、分子量が１０００以上、もしくは、（メタ）アクリロイル基に酸素を介して結合される、Ｏ、Ｎ、Ｓを含む構成単位が２以上である（メタ）アクリレートを併用することで、屈曲による接着剤層の割れが防止されることが分かる。
【００５５】
以上、本発明の実施の形態について詳細に説明したが、本発明は上記実施の形態に何ら限定されるものではなく、本発明の要旨を逸脱しない範囲で種々の改変が可能である。
【符号の説明】
【００５６】
１０  フレキソ印刷版原版
１２  支持体
１４  接着剤層
１６  弾性体層
【図１】
2017114024.tif 000007